(57)【要約】【課題】フッ化ビニリデン系ポリマーとアクリル系樹脂とを含有する樹脂組成物の成形体において、十分な厚みを有していても透明性、耐衝撃性および耐溶剤性に優れた成形体を提供すること【解決手段】フッ化ビニリデン由来の構成単位を主成分とするコポリマーと、アクリル系樹脂と結晶核剤とを含み、コポリマーとアクリル系樹脂との合計量を１００質量部とした場合の、コポリマーの含有量が８０質量部以上９９質量部以下、結晶核剤の含有量が０．０１質量部以上５質量部以下であり、コポリマーがフッ化ビニリデン由来の構成単位とフッ素含有モノマー由来の構成単位とを含む樹脂組成物。【選択図】なし【特許請求の範囲】
【請求項１】
フッ化ビニリデン由来の構成単位を主成分とするコポリマーと、アクリル系樹脂と、結晶核剤と、を含み、
前記コポリマーと前記アクリル系樹脂との合計量を１００質量部とした場合の、前記コポリマーの含有量が８０質量部以上９９質量部以下、前記結晶核剤の含有量が０．０１質量部以上５質量部以下であり、
前記コポリマーがフッ化ビニリデン由来の構成単位とフッ素含有モノマー由来の構成単位とを含むことを特徴とする樹脂組成物。
【請求項２】
前記フッ素含有モノマーがヘキサフルオロプロピレン、クロロトリフルオロエチレンおよびテトラフルオロエチレンからなる群より選ばれる１つ以上の化合物であることを特徴とする請求項１に記載の樹脂組成物。
【請求項３】
前記コポリマーにおける前記フッ素含有モノマー由来の構成単位の含有率が２質量％以上２５質量％以下であることを特徴とする請求項１または２に記載の樹脂組成物。
【請求項４】
前記結晶核剤が、１６０℃〜２５０℃の融点を有する有機系または高分子系の結晶核剤であることを特徴とする請求項１から３のいずれか１項に記載の樹脂組成物。
【請求項５】
請求項１から４のいずれか１項に記載の樹脂組成物から成形した成形体であって、
０．１ｍｍを超える厚みと、３０％以下のヘイズとを有することを特徴とする成形体。
【請求項６】
アニール処理後のヘイズが、アニール処理前のヘイズの１１０％以下であることを特徴とする請求項５に記載の成形体。
【請求項７】
アニール処理後のアイゾット衝撃強度が１５ｋＪ／ｍ２以上であることを特徴とする請求項５または６に記載の成形体。
【請求項８】
示差走査熱量計で測定した融解エンタルピーが１０Ｊ／ｇ以上４０Ｊ／ｇ以下であることを特徴とする請求項５から７のいずれか１項に記載の成形体。
【発明の詳細な説明】
【技術分野】
【０００１】
本発明は樹脂組成物および成形体に関する。
【背景技術】
【０００２】
ポリフッ化ビニリデン（ＰＶＤＦ）などのフッ化ビニリデン系ポリマーの成形体は、白く曇ることがある。これは、成形時に生成する球晶のサイズが可視光線の波長よりも大きいと、当該成形体において光が散乱するためである。このため、一般に、このような球晶を有するフッ化ビニリデン系ポリマーの成形体のヘイズは高く、よって、このような成形体は不透明である。
【０００３】
フッ化ビニリデン系ポリマーの成形体のヘイズを低くする技術としては、フッ化ビニリデン系ポリマーにアクリル系樹脂を混合し、フッ化ビニリデン系ポリマーの結晶性を低下させる技術がある（例えば、特許文献１および２参照）。
【先行技術文献】
【特許文献】
【０００４】
【特許文献１】国際公開２０１６／１９９８２９号明細書
【特許文献２】国際公開２０１６／１９９８３０号明細書
【発明の概要】
【発明が解決しようとする課題】
【０００５】
しかしながら、アクリル系樹脂は、一般に、フッ化ビニリデン系ポリマーに比べて衝撃強度が著しく低く、耐溶剤性に劣る。このため、フッ化ビニリデン系ポリマーとアクリル系樹脂とを含有する樹脂組成物の成形体は、衝撃強度と耐溶剤性とが不十分となることがある。また、フッ化ビニリデン系ポリマーとアクリル系樹脂との樹脂組成物で構成された成形体は、アニール処理前には良好な透明性と耐衝撃性とを有していても、アニール処理により成形体中でフッ化ビニリデン系ポリマーとアクリル系樹脂との相分離が進行することがある。その結果、当該成形体の透明性および耐衝撃性の一方または両方がアニール処理によって著しく低下することがある。このように、フッ化ビニリデン系ポリマーとアクリル系樹脂とを含有する樹脂組成物の成形体には、実用上において、透明性、耐衝撃性、および耐溶剤性をいずれも十分に発現させる観点から検討の余地が残されている。
【０００６】
本発明は上記問題に鑑みてなされたものであり、その目的は、フッ化ビニリデン系ポリマーとアクリル系樹脂とを含有する樹脂組成物の成形体において、十分な厚みを有していても透明性、耐衝撃性および耐溶剤性に優れた成形体を提供することである。
【課題を解決するための手段】
【０００７】
発明者らは、上記の課題を解決するために鋭意検討した結果、樹脂組成物に結晶核剤を含有させることによって、透明性、耐衝撃性および耐溶剤性に優れる成形体が上記樹脂組成物から得られることを見出した。
【０００８】
本発明の一態様に係る樹脂組成物は、フッ化ビニリデン由来の構成単位を主成分とするコポリマーと、アクリル系樹脂と、結晶核剤と、を含み、前記コポリマーと前記アクリル系樹脂との合計量を１００質量部とした場合の、前記コポリマーの含有量が８０質量部以上９９質量部以下、前記結晶核剤の含有量が０．０１質量部以上５質量部以下であり、前記コポリマーがフッ化ビニリデン由来の構成単位とフッ素含有モノマー由来の構成単位とを含む。
【発明の効果】
【０００９】
本発明の一態様によれば、フッ化ビニリデン系ポリマーとアクリル系樹脂とを含有する樹脂組成物の成形体において、十分な厚みを有していても透明性と耐衝撃性とに優れた成形体を提供することができる。
【発明を実施するための形態】
【００１０】
以下、本発明の一実施形態について、詳細に説明する。
【００１１】
〔樹脂組成物〕
本実施形態に係る樹脂組成物は、フッ化ビニリデン由来の構成単位を主成分とするコポリマー（以下、「フッ化ビニリデン系ポリマー」と記載する）と、アクリル系樹脂と、結晶核剤とを含む。樹脂組成物は扱いやすさおよび成形のしやすさなどの観点から、ペレットまたはフレークなどの形状に粒状化していることが好ましい。
【００１２】
（フッ化ビニリデン系ポリマー）
本実施形態におけるフッ化ビニリデン系ポリマーは、フッ化ビニリデン由来の構成単位を主成分とするコポリマーである。ここで、「フッ化ビニリデン由来の構成単位を主成分とする」とは、フッ化ビニリデン系ポリマーがフッ化ビニリデンに由来する構成単位を５０質量％以上含有することを指すものとする。
【００１３】
本実施形態におけるフッ化ビニリデン系ポリマーは、フッ化ビニリデンに由来する構成単位の他に、フッ素含有モノマー由来の構成単位を含む。フッ素含有モノマー由来の構成単位は一種でもそれ以上でもよい。
【００１４】
フッ素含有モノマーとしては、ヘキサフルオロプロピレン（ＨＦＰ）、トリフルオロエチレン、クロロトリフルオロエチレン（ＣＴＦＥ）、およびテトラフルオロエチレン（ＴＦＥ）、パーフルオロアルキルビニルエーテルなどが挙げられる。中でも、ヘキサフルオロプロピレンおよびクロロトリフルオロエチレン、テトラフルオロエチレンが成形体の透明性の観点から好ましく、ヘキサフルオロプロピレンがより好ましい。
【００１５】
前記フッ化ビニリデン系ポリマーにおける前記フッ素含有モノマー由来の構成単位の含有率は、成形体の透明性の観点から、２質量％以上であることが好ましく、４質量％以上であることがより好ましく、６質量％以上であることがさらに好ましい。
【００１６】
また、上記含有率は、結晶性の観点から、２５質量％以下であることが好ましく、２０質量％以下であることがより好ましく、１５質量％以下であることがさらに好ましい。フッ素含有モノマーの含有率が高くなると、フッ化ビニリデン系ポリマーの結晶性が低下する。フッ化ビニリデン系ポリマーの結晶性が低下することは、上記樹脂組成物から成形した成形体の物性の低下につながる。
【００１７】
フッ化ビニリデン系ポリマーは、本実施の形態の効果が得られる範囲において、フッ化ビニリデン由来の構成単位およびフッ素含有モノマー由来の構成単位以外の他の構成単位をさらに含んでいてもよい。このような他の構成単位は、一種でもそれ以上でもよく、その例には、エチレン、不飽和二塩基酸誘導体（例えば、マレイン酸モノメチル、マレイン酸ジメチル）、酢酸ビニルが含まれる。
【００１８】
フッ化ビニリデン系ポリマーの分子量は、上記樹脂組成物の所期の物性に基づいて適宜に決めることが可能である。フッ化ビニリデン系ポリマーの分子量は、インヘレント粘度で表すことができ、例えば０．８〜２．０ｄＬ／ｇの範囲から適宜に決めることができる。
【００１９】
フッ化ビニリデン系ポリマーのインヘレント粘度は、例えば成形加工性の観点から、０．８〜２．０ｄＬ／ｇであることが好ましい。インヘレント粘度は、公知の測定法、例えばＪＩＳ  Ｋ７３６７−１で規定されている方法、に基づいて求めることが可能である。
【００２０】
フッ化ビニリデン系ポリマーは、公知の方法で製造することが可能であり、例えば溶液重合、乳化重合または懸濁重合により製造することが可能である。
【００２１】
（アクリル系樹脂）
本実施形態におけるアクリル系樹脂は、アクリル酸、メタクリル酸およびその誘導体を主成分とするモノマーをラジカル重合して得られる樹脂およびその誘導体である。アクリル系樹脂は、本実施形態の効果が得られる範囲において、公知のアクリル系樹脂から適宜に選択することが可能である。
【００２２】
アクリル系樹脂は、単一の構成単位からなるホモポリマーであってもよいし、二種以上の構成単位を含むコポリマーであってもよい。アクリル系樹脂は、例えば、（メタ）アクリル酸、（メタ）アクリル酸エステル、および（メタ）アクリル酸の誘導体からなる群から選ばれる一以上のアクリル酸系モノマー由来の構成単位を有する樹脂であってよい。
【００２３】
上記構成単位となる（メタ）アクリル酸エステルは、例えば、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸２−エチルヘキシル、（メタ）アクリル酸ベンジル、（メタ）アクリル酸ジシクロペンタニルオキシエチル、（メタ）アクリル酸ジシクロペンタニル、（メタ）アクリル酸クロロメチル、（メタ）アクリル酸２−クロロエチル、（メタ）アクリル酸２−ヒドロキシエチル、（メタ）アクリル酸３−ヒドロキシプロピル、（メタ）アクリル酸２，３，４，５，６−ペンタヒドロキシヘキシル、（メタ）アクリル酸２，３，４，５−テトラヒドロキシペンチル、２−（ヒドロキシメチル）アクリル酸メチル、２−（ヒドロキシメチル）アクリル酸エチル、２−（ヒドロキシエチル）アクリル酸メチルなどである。
【００２４】
上記構成単位となる（メタ）アクリル酸は、例えば、アクリル酸、メタクリル酸、クロトン酸、２−（ヒドロキシメチル）アクリル酸、２−（ヒドロキシエチル）アクリル酸などである。
【００２５】
アクリル系樹脂の重量平均分子量は、４万以上１００万以下の範囲であることが好ましく、５万以上７５万以下であることがより好ましく、６万以上５０万以下であることがさらに好ましい。
【００２６】
アクリル系樹脂の重量平均分子量がこの範囲内にあることは、成形体の機械的強度と樹脂組成物の成形性とを十分に発現させる観点から好ましい。一般に、アクリル系樹脂の重量平均分子量が高いと機械的強度が向上し、アクリル系樹脂の重量平均分子量が低いと成形性が向上する。
【００２７】
アクリル酸系樹脂の重量平均分子量は、公知の測定法、例えばゲルパーミエーションクロマトグラフィー（ＧＰＣ）によって求めることが可能である。
【００２８】
（樹脂組成）
前記フッ化ビニリデン系ポリマーと前記アクリル系樹脂との合計量を１００質量部とした場合の、前記フッ化ビニリデン系ポリマーの含有量は、少ないと耐衝撃性が不十分となることがあり、多いと透明性が不十分となることがある。
【００２９】
成形体の十分な耐衝撃性を実現する観点から、前記フッ化ビニリデン系ポリマーの含有量は、８０質量部以上であり、８５質量部以上であることが好ましく、９０質量部以上であることがさらに好ましい。また、成形体の十分な透明性を実現する観点から、９９質量部以下であり、９８質量部以下であることが好ましく、９７質量部以下であることがさらに好ましい。
【００３０】
（結晶核剤）
本実施形態における結晶核剤は、結晶性樹脂の結晶を析出させる場合に、当該結晶性樹脂の結晶の形成における核とするために使用される成分である。
【００３１】
結晶核剤は、フッ化ビニリデン系樹脂の結晶核剤として好適に利用可能である化合物であることが好ましい。結晶核剤は、成形体の透明性を高める観点から、本実施形態に係る樹脂組成物の溶融成形時に融解し、分散性に優れることが好ましい。
【００３２】
具体的には、１６０℃〜２５０℃の融点を有する有機系または高分子系の結晶核剤が好ましい。なお、有機系または高分子系の結晶核剤の中でも、高分子化合物で構成されている高分子系の結晶核剤は、それ以外の有機系の化合物で構成されている結晶核剤に比べて好ましい。以下では、高分子系の結晶核剤について述べる。
【００３３】
高分子系の結晶核剤は、その融点が高すぎると、樹脂組成物の溶融成形時に結晶核剤が融解せず、分散が不十分になり、結晶核剤として好適に働かない。一方、融点が低すぎる高分子系の結晶核剤は、冷却時に結晶核剤として作用することができない。
【００３４】
一般的に高分子系の結晶核剤は分散性に劣るため、結晶核剤は、その融点が上記の範囲にあることに加えて、本実施形態に係る樹脂組成物との相溶性に優れる構造を部分的に有していることが好ましい。結晶核剤における、相溶性に優れる構造の含有量は、当該結晶核剤が、結晶核剤として作用し得る範囲において適宜に決めることができる。
【００３５】
本実施形態に係る樹脂組成物との相溶性に優れる構造とは（メタ）アクリル酸エステル由来の構造であり、より具体的には（メタ）アクリル酸メチル、および（メタ）アクリル酸エチル由来の構造などが挙げられる。
【００３６】
高分子系の結晶核剤における、相溶性に優れる構造以外の構造は、高分子系の結晶核剤が結晶性を有し、高分子系の結晶核剤の融点を１６０℃〜２５０℃の間とする観点から、フッ化ビニル、クロロトリフルオロエチレン、またはテトラフルオロエチレン由来の構造であることが好ましい。
【００３７】
高分子系の結晶核剤は、相溶性に優れる構造のブロックとその他の構造のブロックとを含むブロック共重合体であることが好ましい。なお、高分子系の結晶核剤は、その融点が１６０℃〜２５０℃の範囲内であれば、上記ブロックの一部がランダムに結合していてもよい。
【００３８】
本実施形態における高分子系の結晶核剤は、その融点を１６０〜２５０℃に調整するために、結晶核剤として作用し得る範囲において、さらにその他のモノマーを含んでいてもよい。その他の成分としては、エチレン、プロピレン、フッ化ビニリデン、ヘキサフルオロプロピレン、トリフルオロエチレン、パーフルオロアルキルビニルエーテル、（メタ）アクリル酸、および（メタ）アクリル酸の誘導体が挙げられる。
【００３９】
このような結晶核剤の例には、第四級アンモニウム塩、ソルビトール系化合物、アルキルメタアクリレートとフッ化ビニルとの共重合体紛体、およびアルキルメタアクリレートとクロロトリフルオロエチレンとの共重合体紛体が含まれる。
【００４０】
第四級アンモニウム塩としては、アルキル四級アンモニウムの硫酸塩または亜硫酸塩が好ましく、テトラブチルアンモニウム硫酸水素塩がより好ましい。ソルビトール系化合物としては、ゲルオールＤ（新日本理化株式会社製、「ゲルオール」は同社の登録商標）がより好ましい。「アルキルメタアクリレートとフッ化ビニルとの共重合体紛体」は、例えば、特公昭５４−１５８６号公報に記載の樹脂紛体である。
【００４１】
結晶核剤は、一種でもそれ以上でもよく、本実施形態の効果が得られる範囲において、上記以外の他の結晶核剤を併用してもよい。他の結晶核剤の例には、ポリテトラフルオロエチレン、高融点ナイロンなどの高融点ポリマーの粉末、タルク、シリカなどの無機質微粒子、金属酸化物、硫酸塩、リン酸塩、硅酸塩、蓚酸塩、ステアリン酸塩、安息香酸塩、サリチル酸塩、酒石酸塩、スルホン酸塩、モンタンワックス塩、モンタンワックスエステル塩、テレフタル酸塩、およびカルボン酸塩などが挙げられる。
【００４２】
結晶核剤の配合量は、樹脂組成物１００質量部に対して０．０１質量部以上５質量部以下である。結晶核剤の配合量が少ないと、成形体の透明性および耐衝撃性が不十分となることがあり、結晶核剤の配合量が多いと、成形体の透明性および耐衝撃性の向上効果が頭打ちになる。成形体の透明性および耐衝撃性を十分に高める観点から、結晶核剤の配合量は、０．０１質量部以上であることが好ましく、０．１質量部以上であることがより好ましく０．３質量部以上であることがさらに好ましい。また、結晶核剤の配合量は、例えば、成形体の透明性および耐衝撃性の向上効果に加えて生産性の観点から、５質量部以下であることが好ましく、３質量部以下であることがより好ましく、１質量部以下であることがさらに好ましい。
【００４３】
上記樹脂組成物における結晶核剤の配合量は、結晶核剤の種類に応じた通常の機器分析によって特定し、あるいは推定することが可能である。
【００４４】
（他の成分）
本実施形態に係る樹脂組成物は、本実施の形態の効果が得られる範囲において、他の成分をさらに含有していてもよい。当該他の成分は、一種でもそれ以上でもよい。樹脂組成物における添加剤の含有量は、本実施の形態の効果と添加剤による効果との両方が得られる範囲において適宜に決めることが可能である。上記の他の成分の例には、添加剤および上述以外の重合体が含まれる。添加剤の例には、熱安定剤、紫外線吸収剤、光安定剤、滑剤、可塑剤、ブルーイング剤、および着色防止剤が含まれる。
【００４５】
〔樹脂組成物の製造方法〕
本実施形態に係る樹脂組成物の製造方法は、少なくともフッ化ビニリデン系ポリマーとアクリル系樹脂と結晶核剤とを含有する十分均一な混合物が得られる範囲において、公知の方法、技術を利用して行うことが可能である。
【００４６】
例えば、前述した所定量のフッ化ビニリデン系ポリマー、アクリル系樹脂および結晶核剤を同方向二軸押出機に投入し、混練、押出すことによってペレット状の樹脂組成物を得ることができる。
【００４７】
あるいは、フッ化ビニリデン系ポリマーとアクリル系樹脂と結晶核剤との混合は、これらの成分が実質的に均一に混合される範囲において、乾燥状態での粉体混合であってもよいし、重合で得られたスラリー、ラテックス状または脱水後の湿潤状態のフッ化ビニリデン系ポリマーにアクリル系樹脂および結晶核剤を添加する湿潤状態での混合であってもよい。
【００４８】
この際、結晶核剤は、粉体状、溶液状あるいは分散液として添加してもよく、フッ化ビニリデン系ポリマーへの混合を助けるために、エタノールもしくは酢酸エチルなどの有機溶媒、界面活性剤または分散補助剤などを結晶核剤含有液へ添加してもよい。また、結晶核剤は、マスターバッチの形態で前述の樹脂へ添加してもよい。
【００４９】
樹脂組成物の材料を混合する装置としては、例えば、ヘンシェルブレンダー、円筒型混合機、スクリュー型混合機、スクリュー型押出機、タービュライザー、ナウター型混合機、Ｖ型混合機、リボン型混合機、双腕型ニーダー、流動式混合機、気流型混合機、回転円盤型混合機、ロールミキサー、転動式混合機およびレディゲミキサーなどが挙げられる。
【００５０】
押出機としては、例えば、一軸押出機、同方向二軸押出機および異方向二軸押出機などが挙げられる。
【００５１】
〔成形体〕
本実施形態に係る成形体は、上述の樹脂組成物から成形されており、十分な厚みを有していても透明性と耐衝撃性とに優れている。
【００５２】
（厚み）
本実施形態に係る成形体は、０．１ｍｍを超える厚みを有することが好ましい。成形体の厚みが０．１ｍｍを超える、とは、成形体の最も薄い部分の厚さが０．１ｍｍ超であることを意味する。成形体の形状は、後述の成形工程を実現可能な範囲において、適宜に決めることが可能である。成形体の厚みは、成形体の最も薄い部分における適当な複数個所の厚みの平均値であってよい。
【００５３】
本実施形態に係る成形体の厚みは、後述する成形体のヘイズの観点から決めることも可能である。透明性の観点によれば、ヘイズは低いほど好ましいため、例えば、成形体の厚みは、３０％以下のヘイズを実現する観点から４ｍｍ以下であることが好ましく、２０％以下のヘイズを実現する観点から３ｍｍ以下であることが好ましい。
【００５４】
本実施形態に係る成形体は、その厚みが薄いほどそのヘイズが低くなる傾向を有する。よって、成形体の厚みは、ヘイズを十分に小さくする観点からは、薄いほど好ましいが、所期の用途に要する機械的強度などの他の特性から適宜に決めることが可能である。たとえば、成形体の厚みは、十分な機械的強度をさらに備える観点から、０．１ｍｍ以上であることが好ましく、０．５ｍｍ以上であることが好ましく、あるいは１ｍｍ以上であることが好ましい。
【００５５】
（ヘイズ）
本実施形態に係る成形体は、３０％以下のヘイズを有する。成形体のヘイズは、成形体の透明性の観点から低いほど好ましく、例えば、成形体は２５％以下のヘイズを有することがより好ましく、２０％以下のヘイズを有することがより好ましい。なお、「成形体が、３０％以下のヘイズを有する」とは、成形体の厚みが２ｍｍのときのヘイズの値が高くても３０％であることを意味する。
【００５６】
成形体のヘイズは、例えば、市販のヘイズメータなどの公知の方法によって測定することが可能である。成形体のヘイズは、例えば成形体における任意の部分で測定したヘイズの実測値であってもよいし、２ｍｍ超または２ｍｍ未満の厚さの部分のヘイズの実測値から２ｍｍ厚の部分のヘイズとして算出される算出値であってもよい。
【００５７】
成形体のヘイズは、例えば、樹脂組成物に含まれるアクリル系樹脂の含有量を多くすることによって低くすることが可能である。また、成形体のヘイズは、例えば、フッ化ビニリデン系ポリマーに含まれるフッ素含有モノマー由来の構成単位の比率を高くすることによって低くすることが可能である。
【００５８】
成形体のヘイズは、アニール処理前のものであっても、アニール処理後のものであってもよい。なお、本実施形態に係る成形体は、アニール処理を施した後のヘイズが、アニール処理前のヘイズの１１０％以下であることが、成形体の熱による透明性の変化を抑制する観点から好ましい。アニール処理前後のヘイズの変化量は、前述した所定量の範囲内で前述の各種材料の使用によって調整することが可能である。
【００５９】
アニール処理は、樹脂製の成形体の製造で通常行われるように、成形体の成形時に生じるゆがみを取り除くための熱処理である。アニール処理の条件は、上述の目的で成形体に有効な熱処理である範囲において適宜に決めることが可能である。
【００６０】
より具体的には、上記の「アニール処理後のヘイズ」における「アニール処理」は、常温の成形体をフッ化ビニリデン系ポリマーの融点未満の環境に１〜５時間放置（例えば、１００℃で３時間放置）し、その後再び常温まで放冷する処理である。
【００６１】
（衝撃強度）
本実施形態に係る成形体は、透明性とともに十分な耐衝撃性を有することが好ましい。成形体のアイゾット衝撃強度は、成形体の用途において要求される透明性と耐衝撃性との両方とが得られる範囲であればよい。たとえば、成形体は、アニール処理後に１０ｋＪ／ｍ２以上のアイゾット衝撃強度を有することが好ましい。アニール処理は、ヘイズで説明したそれと同じである。
【００６２】
成形体のアイゾット衝撃強度は、成形体の耐衝撃性の観点から高いほど好ましく、アニール処理後のアイゾット衝撃強度で、１５ｋＪ／ｍ２以上であることがより好ましく、３０ｋＪ／ｍ２以上であることがさらに好ましい。
【００６３】
なお、成形体のアイゾット衝撃強度とは、成形体の厚みが３．２ｍｍのときのアイゾット衝撃強度の値である。
【００６４】
成形体のアイゾット衝撃強度は、例えば、樹脂組成物に含まれるフッ化ビニリデンポリマーの含有量を多くすることによって高くすることが可能である。また、成形体のアイゾット衝撃強度は、例えば、フッ化ビニリデン系ポリマーに含まれるフッ素含有モノマー由来の構成単位の種類およびその比率を変更することによって調整することが可能である。また、成形体のアイゾット衝撃強度は、樹脂組成物に含まれるアクリル系樹脂を耐衝撃性に優れたアクリル系樹脂とすることで、高くすることも可能である。
【００６５】
また、アニール処理後の成形体のアイゾット衝撃強度は、アニール処理前のそれに対して３０％以上であることが、成形体における熱による耐衝撃性の変化を抑制する観点から好ましい。アニール処理前後のアイゾット衝撃強度の変化量は、前述した所定量の範囲内で前述の各種材料の使用によって調整することが可能である。
【００６６】
（融解エンタルピー）
本実施形態に係る成形体は、示差走査熱量計（ＤＳＣ）で測定した融解エンタルピーが１０Ｊ／ｇ以上４０Ｊ／ｇ以下であることが好ましい。結晶融解エンタルピーをこの範囲内に有することは、前述の低いヘイズの実現のみならず、機械的強度などの他の特性を高める観点から好ましい。
【００６７】
成形体の結晶融解エンタルピーが低すぎると、フッ化ビニリデン系ポリマーの緻密さが低くなることがある。その結果、成形体の機械的強度、耐溶剤性およびガスバリア性などの特性が不十分となることがある。また、本実施の形態では、成形体の結晶融解エンタルピーが低すぎると、透明性も不十分となることがある。
【００６８】
成形体の結晶融解エンタルピーが高すぎると、成形体の緻密さが高くなり、脆くなることがあるので、耐衝撃性が不十分となることがあり、成形体の用途の観点から不適当となることがある。
【００６９】
成形体におけるヘイズと他の特性との両立の観点から、成形体の結晶融解エンタルピーは、１０Ｊ／ｇ以上であることが好ましく、１５Ｊ／ｇ以上であることがより好ましく、２０Ｊ／ｇ以上であることがさらに好ましい。また、前述の所期の用途に適する特性を発現させる観点から、成形体の結晶融解エンタルピーは、４０Ｊ／ｇ以下であることが好ましく、３８Ｊ／ｇ以下であることがより好ましく、３５Ｊ／ｇ以下であることがさらに好ましい。
【００７０】
成形体の結晶融解エンタルピーは、ＤＳＣによる公知の方法で求めることが可能である。また、成形体の結晶融解エンタルピーは、例えば、樹脂組成物に含まれるフッ化ビニリデン系ポリマーの含有量を多くすることによって高くすることが可能である。
【００７１】
成形体におけるアニール処理後の結晶融解エンタルピーは、アニール処理前における８０％以上１２０％以下の範囲内であることが、成形体の十分な熱的安定性の観点から好ましい。
【００７２】
（融点）
本実施形態に係る成形体は、融点が１３０℃以上１７０℃以下であることが好ましい。融点をこの範囲内に有することは、成形体の低いヘイズの実現のみならず、機械的強度などの他の特性を高める観点から好ましい。
【００７３】
成形体の融点が低すぎると、成形体の機械的強度、耐溶剤性およびガスバリア性などの特性が不十分となることがある。
【００７４】
また、本実施の形態では、成形体の融点が低すぎると、透明性も不十分となることがある。成形体の融点が高すぎると、成形体の緻密さが高まり、脆くなることがあるので、耐衝撃性が不十分となり、成形体の用途の観点から不適当となることがある。
【００７５】
融点は、ＤＳＣなど公知の方法で測定することができる。
【００７６】
融点は、例えば、ＤＳＣにおける吸熱ピークの温度として求めることが可能である。より具体的には、融点は、ＤＳＣにおいて、３０℃から２３０℃まで１０℃／分で昇温を行った際に観測される結晶融解ピークにおけるピークトップの温度として求めることが可能である。
【００７７】
成形体におけるアニール処理後の融点は、アニール処理前後で実質的に変化しないことが成形体の十分な熱的安定性の観点から好ましく、より具体的には、アニール処理前における９５％以上１０５％以下の範囲内であることが、成形体の十分な熱的安定性の観点から好ましく、変化しないことがさらに好ましい。
【００７８】
（任意成分）
本実施の形態の成形体は、本実施の形態の効果が得られる範囲において、他の構成要素をさらに含んでいてもよい。
【００７９】
〔成形体の製造方法〕
本実施の形態に係る成形体は、通常のフッ化ビニリデン系樹脂の成形品の製造と同様に、射出成形またはプレス成形、カレンダー成形、押出成形、溶融紡糸などの公知の方法によって製造することができる。また、所望の成形体の形状に合わせてその製造方法を選択することができる。
【００８０】
成形体の製造に供される樹脂組成物の形態は、成形方法に適用可能であればよい。このような形態は、例えば粉末であるが、ペレットであってもよいし、フレークであってもよいし、粉末の圧縮成形品であってもよいし、型内に収容される成形品であってもよい。成形体の製造では、樹脂組成物が十分に溶融する温度に樹脂組成物を加熱して溶融させ、成形する。
【００８１】
（射出成形）
射出成形は、例えば、樹脂組成物を射出成形機に供給し、加熱によって溶融させ、金型に流し込み、射出して徐冷することで成形体を得る方法である。
【００８２】
（プレス成形）
プレス成形は、一般に、樹脂組成物を型内に収容し、圧縮成形機を用いて高温プレス（例えば、２３０℃で３分間、５ＭＰａの圧力）した後、冷プレス（例えば、３０℃で３分間）することで成形体を得る方法である。
【００８３】
プレス成形において用いられる型は、加熱加圧に使用可能であり、かつ溶融した樹脂組成物を成形すべき形状に保持可能な部材であればよい。このような型の例には、金属製の型、および、アルミニウム箔などの金属製のシート、が含まれる。
【００８４】
本実施の形態における成形体の形状がシート状である場合では、前述の十分密な充填の観点に加えて、成形体の均一な厚さと平滑な表面とを実現する観点から、溶融している樹脂組成物を加圧することが好ましい。すなわち、プレス成形では、プレス部材を加熱することにより樹脂組成物を溶融させつつプレス部材によってプレスしてシート状に成形することが好ましい。プレス部材は、前述の加熱加圧を実現可能な公知の部材であればよい。
【００８５】
冷プレスする圧力は、高温プレスの際と同様であっても異なっていても構わない。冷プレスの温度および時間は、適宜決定すればよい。例えば、温度は５℃以上４０℃以下であり、時間は２分以上１０分以下である。
【００８６】
（その他の工程）
成形体の製造方法は、本実施の形態の効果が得られる範囲において、他の工程をさらに含んでいてもよい。このような他の工程の例には、成形に先立って型を予熱する予熱工程、樹脂組成物の成形品を型内に作製する成形品作製工程、加熱加圧成形後の成形品を徐冷する徐冷工程、および、得られた成形体をアニール処理するアニール工程、が含まれる。
【００８７】
（成形体の形状）
上述の製造方法によって得られる成形体の形状は様々であり、特に限定されない。得られる成形体の形状としては、例えば、射出成形体、パイプ状、丸棒状、角棒状、シート状、フィルム状、および繊維状などを挙げることができる。
【００８８】
〔まとめ〕
以上の説明から明らかなように、本実施形態に係る樹脂組成物は、フッ化ビニリデン由来の構成単位を主成分とするコポリマーと、アクリル系樹脂と、結晶核剤と、を含み、前記コポリマーと前記アクリル系樹脂との合計量を１００質量部とした場合の、前記コポリマーの含有量が８０質量部以上９９質量部以下、前記結晶核剤の含有量が０．０１質量部以上５質量部以下であり、前記コポリマーがフッ化ビニリデン由来の構成単位とフッ素含有モノマー由来の構成単位とを含む。
【００８９】
この構成によれば、フッ化ビニリデン系ポリマーとアクリル系樹脂とを含有する樹脂組成物の成形体において、十分な厚みを有していても透明性と耐衝撃性とに優れた成形体を得ることができる。
【００９０】
本実施形態において、前記フッ素含有モノマーがヘキサフルオロプロピレン、クロロトリフルオロエチレンおよびテトラフルオロエチレンからなる群より選ばれる１つ以上の化合物であることは、成形体の透明性の観点からより一層効果的である。
【００９１】
本実施形態において、前記コポリマーにおける前記フッ素含有モノマー由来の構成単位の含有率が２質量％以上２５質量％以下であることは、成形体の透明性、結晶性、衝撃強度および耐溶剤性などの観点からより一層効果的である。
【００９２】
本実施形態において、前記結晶核剤が１６０℃〜２５０℃の融点を有する有機系または高分子系の結晶核剤であることは、成形体の透明性を高める観点からより一層効果的である。
【００９３】
本実施形態に係る成形体は、本実施形態に係る前述の樹脂組成物から成形した成形体であって、０．１ｍｍを超える厚みと、３０％以下のヘイズとを有する。
【００９４】
この構成によれば、フッ化ビニリデン系ポリマーとアクリル系樹脂とを含有する樹脂組成物の成形体において、十分な厚みを有していても透明性と耐衝撃性とに優れた成形体を得ることができる。
【００９５】
本実施形態において、アニール処理後の成形体の前記ヘイズが前記アニール処理前の前記ヘイズの１１０％以下であることは、成形体の熱による透明性の変化を抑制する観点からより一層効果的である。
【００９６】
また、本実施形態において、アニール処理後の成形体のアイゾット衝撃強度が１０ｋＪ／ｍ２以上であることは、成形体の熱による耐衝撃性の変化を抑制する観点からより一層効果的である。
【００９７】
また、本実施形態において、示差走査熱量計で測定した成形体の融解エンタルピーが１０Ｊ／ｇ以上４０Ｊ／ｇ以下であることは、透明性以外の他の特性を高める観点からより一層効果的である。
【００９８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００９９】
〔実施例１、２〕
フッ化ビニリデン系ポリマーとアクリル系樹脂の合計１００質量部に対し、所定量の結晶核剤を添加し、同方向２軸押出機（東芝機械（株）製  ＴＥＭ−２６）により、シリンダー温度１９０℃で押出し、ペレット状のフッ化ビニリデン系樹脂組成物を得た。
【０１００】
フッ化ビニリデン系ポリマーには、フッ化ビニリデン由来の構造単位以外にヘキサフルオロプロピレン（ＨＦＰ）由来の構造単位を１０質量％程度含有するフッ化ビニリデン共重合体（ポリマーＡ）を用いた。ポリマーＡのインヘレント粘度は１．０ｄｌ／ｇである。
【０１０１】
アクリル系樹脂には「スミペックスＭＧ５」（住友化学株式会社製、「スミペックス」は同社の登録商標、以下「ＭＧ５」とも言う）を用いた。
【０１０２】
なお、フッ化ビニリデン系ポリマーの使用量は９５質量部であり、アクリル系樹脂の使用量は５質量部である。
【０１０３】
結晶核剤には、アルキルメタアクリレートとフッ化ビニルとの共重合体紛体（「高分子系」とも言う）を用いた。高分子系は、例えば特公昭５４−１５８６号公報に記載の成形物であり、高分子系の融点は、実測値で２００℃である。結晶核剤の添加量は、フッ化ビニリデン系ポリマーとアクリル系樹脂の合計１００質量部に対し、０．５質量部である。
【０１０４】
得られたフッ化ビニリデン系樹脂組成物を射出成形機（東芝機械製  ＥＣ１００Ｎ）に供給し、ヒータ温度２３０℃、金型温度３０℃で射出成形を行い、厚さ２ｍｍの成形体１および厚さ３．２ｍｍの成形体２をそれぞれ作製した。
【０１０５】
〔実施例３、４〕
フッ化ビニリデン系ポリマーの使用量を９０質量部、アクリル系樹脂の使用量を１０質量部とした以外は実施例１、２と同様にして、フッ化ビニリデン系樹脂組成物を作製し、厚さ２ｍｍの成形体３および厚さ３．２ｍｍの成形体４をそれぞれ作製した。
【０１０６】
〔実施例５、６〕
ポリマーＡを、フッ化ビニリデン由来の構造単位以外にＨＦＰ由来の構造単位を５質量％程度含有するフッ化ビニリデン共重合体（ポリマーＢ）とし、かつフッ化ビニリデン系ポリマーの使用量を８５質量部、アクリル系樹脂の使用量を１５質量部とした以外は実施例１、２と同様にして、フッ化ビニリデン系樹脂組成物を作製し、厚さ２ｍｍの成形体５および厚さ３．２ｍｍの成形体６をそれぞれ作製した。ポリマーＢのインヘレント粘度は１．５ｄｌ／ｇである。
【０１０７】
〔実施例７、８〕
結晶核剤の添加量を１．０質量部とした以外は実施例１と同様にして、フッ化ビニリデン系樹脂組成物を作製した。得られたフッ化ビニリデン系樹脂組成物をプレス成形にて成形した以外は実施例１、２と同様にして、厚さ２ｍｍの成形体７および厚さ３．２ｍｍの成形体８をそれぞれ作製した。プレス成形は、以下のように行った。
【０１０８】
（プレス成形による成形体の製造）
十分量のフッ化ビニリデン系樹脂組成物をアルミ箔にはさみ、さらにステンレス鋼（ＳＵＳ）板に挟んで圧縮成形機（株式会社神藤金属工業所製、型式ＡＹＳＲ−５）を用いて２３０℃で３分間、５ＭＰａの圧力でプレスした。次いで、プレス品をＳＵＳ板に挟んだまま直ちに３０℃の冷プレスで３分間保持して冷却した。こうして、シート状の成形体を作製した。
【０１０９】
〔実施例９、１０〕
結晶核剤の添加量を３．０質量部とした以外は、実施例７、８と同様にして、厚さ２ｍｍの成形体９および厚さ３．２ｍｍの成形体１０をそれぞれ作製した。
【０１１０】
〔実施例１１〕
ポリマーＡを、フッ化ビニリデン由来の構造単位以外にクロロトリフルオロエチレン（ＣＴＦＥ）由来の構造単位を５％程度含有するフッ化ビニリデン共重合体（ポリマーＣ）とした以外は、実施例３と同様にして厚さ２ｍｍの成形体１１を作製した。ポリマーＣのインヘレント粘度は１．０ｄｌ／ｇである。
【０１１１】
〔実施例１２〕
ポリマーＡを、フッ化ビニリデン由来の構造単位以外にテトラフルオロエチレン（ＴＦＥ）由来の構造単位を１５％程度含有するフッ化ビニリデン共重合体（ポリマーＤ）とした以外は実施例３と同様にしてフッ化ビニリデン系樹脂組成物を作製した。得られたフッ化ビニリデン系樹脂組成物を実施例７と同様にして、厚さ２ｍｍの成形体１２を作製した。ポリマーＤのインヘレント粘度は１．４ｄｌ／ｇである。
【０１１２】
〔実施例１３〕
結晶核剤の種類をテトラブチルアンモニウム硫酸水素塩（「ＴＢＡＨＳ」とも言う）とし、結晶核剤の添加量を１．０質量部とした以外は、実施例３と同様にしてフッ化ビニリデン系樹脂組成物を作製した。ＴＢＡＨＳの融点は、実測値で１７２℃であった。得られたフッ化ビニリデン系樹脂組成物を実施例７と同様にして、厚さ２ｍｍの成形体１３を作製した。
〔比較例１〜４〕
結晶核剤を添加しなかったこと以外は、実施例１、２と同様にしてフッ化ビニリデン系樹脂組成物を作製し、厚さ２ｍｍの成形体１４および厚さ３．２ｍｍの成形体１５をそれぞれ作製した。
【０１１３】
また、結晶核剤を添加せず、かつフッ化ビニリデン系ポリマーの使用量を８５質量部、アクリル系樹脂の使用量を１５質量部とした以外は実施例１、２と同様にして、フッ化ビニリデン系樹脂組成物を作製し、厚さ２ｍｍの成形体１６および厚さ３．２ｍｍの成形体１７をそれぞれ作製した。
【０１１４】
〔比較例５、６〕
フッ化ビニリデン系ポリマーの使用量を７０質量部、アクリル系樹脂の使用量を３０質量部とした以外は実施例１、２と同様にして、フッ化ビニリデン系樹脂組成物を作製し、厚さ２ｍｍの成形体１８および厚さ３．２ｍｍの成形体１９をそれぞれ作製した。
【０１１５】
〔比較例７〕
ポリマーＡをフッ化ビニリデンの単重合体（ポリマーＥ）とし、かつフッ化ビニリデン系ポリマーの使用量を８０質量部、アクリル系樹脂の使用量を２０質量部とした以外は実施例１と同様にして、フッ化ビニリデン系樹脂組成物を作製した。
【０１１６】
また、得られたフッ化ビニリデン系樹脂組成物を実施例７と同様にしてプレス成形し、厚さ２ｍｍの成形体２０を作製した。ポリマーＥは、フッ化ビニリデンの単重合体であり、ポリマーＥのインヘレント粘度は１．５ｄｌ／ｇである。
【０１１７】
〔比較例８〕
アクリル系樹脂を加えず、フッ化ビニリデン系ポリマーの使用量を１００質量部とし、結晶核剤の添加量を０．５質量部とした以外は、実施例７と同様にして、厚さ２ｍｍの成形体２１を作製した。
【０１１８】
各樹脂組成物の組成、成形方法、および厚みを表１および２に示す。
【０１１９】
【表１】
2019189780.tif 000002
【０１２０】
【表２】
2019189780.tif 000003
【０１２１】
〔評価〕
（ヘイズ）
厚さ２ｍｍの成形体、すなわち成形体１、３、５、７、９、１１〜１４、１６、１８および２０〜２１のそれぞれについて、アニール処理を施し、アニール処理前後のヘイズ（％）を測定した。
【０１２２】
アニール処理は、常温の成形体を１００℃のオーブンで１時間放置し、その後、加熱された成形体を常温まで放冷する処理である。
【０１２３】
成形体のヘイズは、ヘイズメータ「ＮＤＨ４０００」（日本電色工業株式会社製）を用いて、ＪＩＳ  Ｋ７１３６に基づいて測定した。結果を表３および４に示す。
【０１２４】
（アイゾット衝撃強度試験）
厚さ３．２ｍｍの成形体、すなわち成形体２、４、６、８、１０、１５、１７および１９のそれぞれについて、上記のアニール処理を施し、アニール処理前後のアイゾット衝撃強度（ｋＪ／ｍ２）を測定した。
【０１２５】
より詳しくは、ＡＳＴＭ  Ｄ２５６−１０に基づき、上島製作所製のアイゾット衝撃試験機を用いて、室温におけるアイゾット衝撃試験を行った。ノッチは機械加工とし、試験片は射出成形体を切削して６３．５ｍｍ（長さ）×１２．７ｍｍ（幅）×３．２ｍｍ（厚さ）、とした。任意の五つの試験片アイゾット衝撃強度の平均値をその成形体のアイゾット衝撃強度とした。結果を表３および４に示す。
【０１２６】
（融点および結晶融解エンタルピー）
厚さ３．２ｍｍの成形体、すなわち成形体２、４、６、８、１０、１１、１５、１７および１９のそれぞれについて、上記のアニール処理を施し、アニール処理前後の成形体の融点および結晶融解エンタルピーを測定した。これらの測定には、示差走査熱量測定装置「ＤＳＣ−１」（メトラー・トレド株式会社製）を用いた。３０℃から２３０℃まで１０℃／分で昇温を行って測定した。
【０１２７】
成形体の融点（℃）は、昇温過程にて観察される結晶融解ピークにおけるピークトップの温度として求めた。結晶融解エンタルピーΔＨ（Ｊ／ｇ）は、結晶融解ピークの面積より算出した。結果を表３および４に示す。
【０１２８】
（耐溶剤性試験）
実施例２で得られた成形体２および比較例６で得られた成形体１６について、耐溶剤性試験を行った。両成形体の試験片を２３℃のトルエンに４０日間浸漬し、浸漬前後の重量および重量変化率を測定した。結果を表３および４に示す。
【０１２９】
【表３】
2019189780.tif 000004
【０１３０】
【表４】
2019189780.tif 000005
【０１３１】
表１〜４より明らかなように、実施例１〜１３の成形体は、アニール処理前のヘイズが十分に低く、アニール処理後のヘイズがアニール処理前の１１０％以下であり、かつアイゾット衝撃強度がアニール処理前後のいずれにおいても十分に高かった。
【０１３２】
なお、実施例１〜６のように結晶核剤の添加量を０．５質量部とし、成形方法を射出成形とした場合は、特に透明度が高く、かつ衝撃強度に優れた成形体が得られた。
【０１３３】
一方、比較例１および３の成形体は、透明性が低い。これは、結晶核剤が添加されなかったため、と考えられる。
【０１３４】
また、比較例５および６の成形体は、透明性は高いが、耐衝撃性が低い。これは、アクリル系樹脂の使用量が多いため、と考えられる。
【０１３５】
比較例７の成形体は、透明性が低かった。これは、フッ化ビニリデン系ポリマーがホモポリマーであったため、と考えらえる。
【０１３６】
また、比較例８の成形体も、その透明性が低かった。これは、アクリル系樹脂を含有していないため、と考えられる。
【０１３７】
また、実施例２の成形体は、比較例６の成形体に対して高い耐溶剤性を有している。これは、アクリル系樹脂の量に対してフッ化ビニリデン系樹脂の量が十分に多いため、と考えられる。
【０１３８】
また、実施例２と４、６、８、１０および１１の成形体は、その結晶融解エンタルピーが高い。実施例２と４との対比によれば、このような高い結晶融解エンタルピーは、アクリル系樹脂の含有量に起因していないと考えられる。よって、実施例では、結晶核剤の添加によって、透明性の向上とともに結晶性に対する何らかの作用が成形体にもたらされたと考えられる。
【産業上の利用可能性】
【０１３９】
本発明は、透明性、衝撃強度および耐溶剤性に富む部材へ利用することができる。